タンディッシュポットの内孔面の内側に取替可能に嵌着される筒状体であって、該筒状体は易崩壊性耐火物にて形成されていることを特徴とするタンディッシュポット嵌着用スリーブ。前記易崩壊性耐火物は、硅砂40~85重量、長石0~15重量、パルプ5~20重量、成形性保持用ファイバー5~20重量、バインダー5~10重量の配合で混練し焼成された耐火物である請求項1に記載のタンディッシュポット嵌着用スリーブ。前記易崩壊性耐火物は、SiO2:70.0~83.0重量、Ig.Loss:10.0~15.0重量、Al2O3:1.0~8.0重量、R2O:0.5~5.0重量を有する配合で混練し焼成された耐火物である請求項1に記載のタンディッシュポット嵌着用スリーブ。前記請求項1ないし3のいずれかのタンディッシュポット嵌着用スリーブを内孔面の内側に取替可能に嵌着したことを特徴とするタンディッシュポット。そこで、本発明の課題は、タンディッシュポット内孔面への地金の付着を防止すると共に、鋳造終了後に容易に崩壊させて除去でき、タンディッシュポットの継続使用を可能とし耐用寿命を延長できるタンディッシュポット嵌着用スリーブおよびそれを備えたタンディッシュポットを提供することにある。上記課題を解決するものは、タンディッシュポットの内孔面の内側に取替可能に嵌着される筒状体であって、該筒状体は易崩壊性耐火物にて形成されていることを特徴とするタンディッシュポット嵌着用スリーブである。また、上記課題を解決するものは、タンディッシュポットの内孔面の内側に嵌着される筒状体であって易崩壊性耐火物にて形成されたタンディッシュポット嵌着用スリーブを取替可能に嵌着したことを特徴とするタンディッシュポットである。前記易崩壊性耐火物は、硅砂40~85重量、長石0~15重量、パルプ5~20重量、成形性保持用ファイバー5~20重量、バインダー5~10重量の配合で混練し焼成された耐火物であることが好ましい。また、前記易崩壊性耐火物は、SiO2:70.0~83.0重量、Ig.Loss:10.0~15.0重量、Al2O3:1.0~8.0重量、R2O:0.5~5.0重量を有する配合で混練し焼成された耐火物であることが好ましい。請求項1に記載したタンディッシュポット嵌着用スリーブによれば、タンディッシュポット内孔面への地金の付着を防止すると共に、鋳造終了後に容易に崩壊させ除去できるため、タンディッシュポットの継続使用を可能とし耐用寿命を延長できる。請求項2または3に記載したタンディッシュポット嵌着用スリーブによれば、請求項1の効果をより確実に奏する易崩壊性耐火物を構成できる。請求項4に記載したタンディッシュポットによれば、タンディッシュポット嵌着用スリーブによってタンディッシュポット内孔面への地金の付着を防止できると共に、鋳造終了後にタンディッシュポット嵌着用スリーブを容易に崩壊させて除去でき、タンディッシュポットの継続使用を可能とし耐用寿命を延長できる。本発明では、タンディッシュポット50の内孔面51の内側に、易崩壊性耐火物にて形成されたタンディッシュポット嵌着用スリーブ1を嵌着し、タンディッシュポット内孔面51への地金の付着を防止すると共に、鋳造終了後にタンディッシュポット嵌着用スリーブ1を崩壊させタンディッシュポット50から除去することで、タンディッシュポット50の継続使用を可能とし耐用寿命の延長を実現した。本発明のタンディッシュポット嵌着用スリーブおよびタンディッシュポットを図1または図2に示した一実施例を用いて説明する。この実施例のタンディッシュポット嵌着用スリーブ1は、タンディッシュポット50の内孔面51の内側に取替可能に嵌着される筒状体2であって、筒状体2は易崩壊性耐火物にて形成されている。また、タンディッシュポット50は、タンディッシュポット嵌着用スリーブ1を内部に取替可能に嵌着したタンディッシュポットである。以下、各構成について順次詳述する。タンディッシュポット嵌着用スリーブ1は、図1に示すように、上部にフランジ3を備えており、タンディッシュポット50への嵌着に際しては、図2に示すように、タンテッシュポット50の上端開口周縁部52にこのフランジ3を載置することにより嵌着可能に構成されている。なお、嵌着用スリーブのタンディシュポットへの嵌着は耐火モルタルを使用しても良いし、また、フランジを設けず嵌着用スリーブをタンディシュポットの内孔面に耐火モルタルのみで嵌着してもよい。タンディッシュポット嵌着用スリーブ1の筒状体2は上端および下端が開口した円筒体に構成されており、タンディッシュポット50の内孔面51の内側に嵌着可能となるよう、タンディッシュポット50の内径より若干小さい外径を有している。タンディッシュポット嵌着用スリーブ1の筒状体2の高さは、タンディッシュポット50の内孔面51を被覆可能とするために、タンディッシュポット50と略同一に形成されている。なお、この実施例の筒状体2は一体成形物であるが、これに限定されるものではなく、複数に分割されたものが組み合わされて構成されていてもよい。タンディッシュポット嵌着用スリーブ1の筒状体2の内径は下方に向かって拡径しており、筒状体2の内面形状は下方に向かって幅広となるテーパー面に形成されている。これにより、タンディッシュポット嵌着用スリーブ1の内面への地金の付着がより抑制される。タンディッシュポット嵌着用スリーブ1を構成する筒状体2は、易崩壊性耐火物にて形成されている。なお、本願で言う易崩壊性耐火物とは、ハンマーで軽く叩く程度で分断する耐火物を言う。筒状体2を構成する易崩壊性耐火物として他の性質としては、熱伝導率が低く地金が付着しづらいこと、軽量で取り扱いが容易であること、タンディッシュポット50の材質に対して難付着性を有することが好ましく、例えば、製鋼造塊法の上注ぎ及び下注ぎ鋳造法に使用するインゴットの上部内表面に使用していた押枠材などの軽量耐火物が好適に使用できる。具体的には、この実施例の易崩壊性耐火物は、硅砂40~85重量、長石0~15重量、パルプ5~20重量、成形性保持用ファイバー例えばスラグウール5~20重量、バインダーレジン5~10重量の配合で混練し焼成された耐火物であり、焼成時にパルプが焼失して内部に多数の空隙が形成された多孔質体であり、200°Cにおける熱伝導率0.が0.08~0.19kcal/m.hr.で、カサ比重0.70~1.05g/ccである。より具体的には、この実施例の易崩壊性耐火物は、硅砂65重量、パルプ13重量、スラグウール15重量、レジン7重量の配合で混練し焼成された耐火物であり、200°Cにおける熱伝導率0.が0.10kcal/m.hr.で、カサ比重0.9g/ccである。なお、このような易崩壊性耐火物は、化学成分値で表すと、SiO2:70.0~83.0重量、Ig.Loss:10.0~15.0重量、Al2O3:1.0~8.0重量、R2O:0.5~5.0重量を有する配合で混練し焼成された耐火物である。以上のように、タンディッシュポット嵌着用スリーブ1がタンディッシュポット50内に嵌着され、タンディッシュポット50の内孔面51が被覆されることにより、タンディッシュポット内孔面51への地金の付着が防止される。そして、鋳造後には、タンディッシュポット嵌着用スリーブ1をハンマーなどで破壊して付着しは地金と共に、容易にタンディッシュ50より除去することができ、タンディッシュ50に新たにタンディッシュポット嵌着用スリーブ1を嵌着してタンディッシュ50を再使用することができる。